(57)【特許請求の範囲】
【請求項１】
（A）（メタ）アクリル酸と（メタ）アクリル酸エステルとを反応させて得られる共重合体のカルボキシル基の一部に、オキシラン環とエチレン性不飽和結合を有する化合物を付加させた後、さらに、前記エチレン性不飽和結合の一部に、芳香環を少なくとも１つ含有するリン化合物を付加させて得られるカルボキシル基含有（メタ）アクリル系樹脂と、
（B）光重合開始剤と、
（C）希釈剤と、
（D）エポキシ樹脂と、を含有することを特徴とする紫外線硬化性透明樹脂組成物。
【請求項２】
前記芳香環を少なくとも１つ含有するリン化合物が、一般式（ｉ）または一般式（ii）
【化１】
0005964608.tif 000008
（式中、Ｚは置換基を表し、ｌは０〜５の整数、ｍは０〜４の整数である。）であることを特徴とする請求項１に記載の紫外線硬化性透明樹脂組成物。
【請求項３】
前記（A）カルボキシル基含有（メタ）アクリル系樹脂が、固形分中にリン元素を０．５〜１０質量％含むことを特徴とする請求項１または２に記載の紫外線硬化性透明樹脂組成物。
【請求項４】
前記（A）カルボキシル基含有（メタ）アクリル系樹脂の固形分酸価が、３０〜１４０ｍｇKOH／ｇであることを特徴とする請求項１乃至３のいずれか１項に記載の紫外線硬化性透明樹脂組成物。
【請求項５】
前記（A）カルボキシル基含有（メタ）アクリル系樹脂の二重結合当量が、４００〜２５００ｇ／molであることを特徴とする請求項１乃至４のいずれか１項に記載の紫外線硬化性透明樹脂組成物。
【請求項６】
さらに、（E）（メタ）アクリル化エポキシ樹脂を含有することを特徴とする請求項１乃至５のいずれか１項に記載の紫外線硬化性透明樹脂組成物。
【請求項７】
さらに、（F）（メタ）アクリル化ウレタン樹脂を含有することを特徴とする請求項１乃至６のいずれか１項に記載の紫外線硬化性透明樹脂組成物。
【請求項８】
請求項１乃至７のいずれか１項に記載の紫外線硬化性透明樹脂組成物を硬化して得られた絶縁膜を有する配線基板。
【発明の詳細な説明】
【技術分野】
【０００１】
本発明は、例えば、被覆材料に適した難燃性の紫外線硬化性透明樹脂組成物、特に、フレキシブル配線板等の配線基板に形成された導体回路パターンを被覆するための被覆材料に適した難燃性の紫外線硬化性透明樹脂組成物に関するものである。
【背景技術】
【０００２】
従来、硬化性樹脂組成物は、例えば、フレキシブル配線板のソルダーレジスト膜として使用される場合がある。フレキシブル配線板は発光ダイオード素子（ＬＥＤ）等の実装用基板として使用されることがあり、この場合、実装面に形成されるソルダーレジスト膜には、光源からの光の反射率を向上させる機能が求められている。そして、硬化性樹脂組成物の硬化膜の反射率を高めるために、酸化チタン等の無機白色顔料を配合することが知られている。
【０００３】
一方で、実装面に形成されるソルダーレジスト膜には、フレキシブル配線板の用途によっては耐折曲性（柔軟性）等の機械的特性だけではなく、透明性を要求される場合がある。また、液晶ディスプレイ等の表示体の前面に組み込まれるタッチパネル用電極基板についても、その視認性を低下させないことが強く望まれることから、透明性の高い電極保護膜の材料が要求される。そこで、特許文献１には、高い透明性を有し、光に対して劣化が少なく、かつ強靭性、耐熱性、耐湿性のバランスに優れた硬化物を与える反応性エポキシカルボキシレート化合物及び反応性ポリカルボン酸化合物が提案されている。
【０００４】
しかし、特許文献１の反応性エポキシカルボキシレート化合物及び反応性ポリカルボン酸化合物は、耐変色性と透明性が十分ではないという問題があった。
【０００５】
一方で、配線基板は電子機器に搭載されるために、透明性に優れるだけでなく難燃性も要求される。しかしながら、硬化性樹脂組成物にリン化合物等の難燃剤を添加すると、該硬化性樹脂組成物の硬化塗膜は透明性と耐折曲性（柔軟性）が損なわれてしまうという問題があった。
【先行技術文献】
【特許文献】
【０００６】
【特許文献１】ＷＯ２００６／１０９５７２
【発明の概要】
【発明が解決しようとする課題】
【０００７】
上記事情に鑑み、本発明の目的は、耐折曲性、解像性等の諸特性を損なうことなく、透明性と難燃性に優れた硬化物を形成できる紫外線硬化性透明樹脂組成物を提供することにある。さらに、本発明の目的は、上記紫外線硬化性透明樹脂組成物を用いることにより得られる、耐折曲性、解像性、透明性及び難燃性を有する絶縁膜を備えた配線基板を提供することにある。
【課題を解決するための手段】
【０００８】
本発明の態様は、（A）（メタ）アクリル酸と（メタ）アクリル酸エステルとを反応させて得られる共重合体のカルボキシル基の一部に、オキシラン環とエチレン性不飽和結合を有する化合物を付加させた後、さらに、前記エチレン性不飽和結合の一部に、芳香環を少なくとも１つ含有するリン化合物を付加させて得られるカルボキシル基含有（メタ）アクリル系樹脂と、（B）光重合開始剤と、（C）希釈剤と、（D）エポキシ樹脂と、を含有することを特徴とする紫外線硬化性透明樹脂組成物である。
【０００９】
この態様では、（A）カルボキシル基含有（メタ）アクリル系樹脂は、その側鎖の一部に、少なくとも１つの芳香環と少なくとも１つのリン元素とを含んだ構造単位が組み入れられている。この少なくとも１つの芳香環と少なくとも１つのリン元素とを含んだ構造単位が、紫外線硬化性透明樹脂組成物に難燃性を付与している。なお、本発明は、透明性を失わせる着色剤（例えば、白色顔料）を配合しないかぎり、透明な樹脂組成物であって、結果、その硬化物は透明性を有している。
【００１０】
本発明の態様は、前記芳香環を少なくとも１つ含有するリン化合物が、一般式（ｉ）または一般式（ii）  
【００１１】
【化１】
0005964608.tif 000002
（式中、Ｚは置換基を表し、ｌは０〜５の整数、ｍは０〜４の整数である。）であることを特徴とする紫外線硬化性透明樹脂組成物である。
【００１２】
本発明の態様は、前記（A）カルボキシル基含有（メタ）アクリル系樹脂が、固形分中にリン元素を０．５〜１０質量％含むことを特徴とする紫外線硬化性透明樹脂組成物である。このリン元素は、上記芳香環を少なくとも１つ含有するリン化合物に由来するものである。
【００１３】
本発明の態様は、前記（A）カルボキシル基含有（メタ）アクリル系樹脂の固形分酸価が、３０〜１４０ｍｇKOH／ｇであることを特徴とする紫外線硬化性透明樹脂組成物である。
【００１４】
本発明の態様は、前記（A）カルボキシル基含有（メタ）アクリル系樹脂の二重結合当量が、４００〜２５００ｇ／molであることを特徴とする紫外線硬化性透明樹脂組成物である。
【００１５】
本発明の態様は、さらに、（E）（メタ）アクリル化エポキシ樹脂を含有することを特徴とする紫外線硬化性透明樹脂組成物である。
【００１６】
本発明の態様は、さらに、（F）（メタ）アクリル化ウレタン樹脂を含有することを特徴とする紫外線硬化性透明樹脂組成物である。
【００１７】
本発明の態様は、上記紫外線硬化性透明樹脂組成物を硬化して得られた絶縁膜を有する配線基板である。
【発明の効果】
【００１８】
本発明の態様では、（A）カルボキシル基含有（メタ）アクリル系樹脂が、その一部の側鎖に、少なくとも１つの芳香環と少なくとも１つのリン元素とを含んだ構造単位を有するので、カルボキシル基含有（メタ）アクリル系樹脂は難燃性に優れており、また、解像性は損なわれない。また、本発明の態様では、紫外線硬化性透明樹脂組成物に難燃性を付与するために、別途、難燃剤を添加する必要はないので、硬化物のヘイズの上昇と耐折曲性の低下とを防止し、結果、耐折曲性が損なわれることなく、優れた透明性が得られる。つまり、カルボキシル基含有（メタ）アクリル系樹脂を含有した紫外線硬化性透明樹脂組成物の硬化物は、耐折曲性等の機械的特性や解像性が損なわれることなく、優れた難燃性と透明性を有している。
【発明を実施するための形態】
【００１９】
次に、本発明の紫外線硬化性透明樹脂組成物について説明する。本発明の紫外線硬化性透明樹脂組成物は、（A）（メタ）アクリル酸と（メタ）アクリル酸エステルとを反応させて得られる共重合体のカルボキシル基の一部に、オキシラン環とエチレン性不飽和結合を有する化合物を付加させた後、さらに、前記エチレン性不飽和結合の一部に、芳香環を少なくとも１つ含有するリン化合物を付加させて得られるカルボキシル基含有（メタ）アクリル系樹脂と、（B）光重合開始剤と、（C）希釈剤と、（D）エポキシ樹脂と、を含有することを特徴とする。
【００２０】
（A）カルボキシル基含有（メタ）アクリル系樹脂
カルボキシル基含有（メタ）アクリル系樹脂は、（a−１）（メタ）アクリル酸と（a‐２）（メタ）アクリル酸エステルとを反応させて得られる共重合体のカルボキシル基の一部に、（a‐３）オキシラン環とエチレン性不飽和結合を有する化合物を付加させた後、さらに、前記エチレン性不飽和結合の一部に、（a‐４）芳香環を少なくとも１つ含有するリン化合物を付加させて得られる。
【００２１】
カルボキシル基含有（メタ）アクリル系樹脂は、（a‐４）芳香環を少なくとも１つ含有するリン化合物に由来する、少なくとも１つの芳香環と少なくとも１つのリン元素とを含んだ構造単位が側鎖に含まれているので、別途、難燃剤を配合しなくても、上記カルボキシル基含有（メタ）アクリル系樹脂が難燃性を有している。その結果、本発明の紫外線硬化性透明樹脂組成物は、難燃性と透明性とを有している。
【００２２】
（a−１）（メタ）アクリル酸とは、アクリル酸及びメタクリル酸の少なくとも一方を意味する。
【００２３】
（a‐２）（メタ）アクリル酸エステルは、特に限定されないが、例えば、メチル（メタ）アクリレート、エチル（メタ）アクリレート、ヒドロキシエチル（メタ）アクリレート、ブチル（メタ）アクリレート、ヒドロキシブチル（メタ）アクリレート、プロピル（メタ）アクリレート、ヒドロキシプロピル（メタ）アクリレート、２−エチルヘキシル（メタ）アクリレート、シクロヘキシル（メタ）アクリレート、ラウリル（メタ）アクリレート、ステアリル（メタ）アクリレート、シクロヘキシル（メタ）アクリレート及びイソボルニル（メタ）アクリレート等のアルキル（メタ）アクリレート、フェノキシエチル（メタ）アクリレート、フェノキシプロピル（メタ）アクリレート等の芳香族（メタ）アクリレート、ジメチルアミノエチル（メタ）アクリレート、ジエチルアミノエチル（メタ）アクリレート等のジアルキルアミノアルキル（メタ）アクリレート、Ｎ‐アクリロイルオキシエチルヘキサヒドロフタルイミドなどがあげられる。これらのうち、紫外線硬化性透明樹脂組成物の硬化物に良好な耐折曲性を付与する点から、アルキル（メタ）アクリレート、フェノキシエチル（メタ）アクリレートが好ましい。これらの化合物は、単独で使用してもよく、２種以上を混合して使用してもよい。
【００２４】
（a−１）（メタ）アクリル酸と（a‐２）（メタ）アクリル酸エステルとを反応させて得られる共重合体のうち、（a−１）（メタ）アクリル酸の含有量（仕込量）は特に限定されないが、紫外線硬化性透明樹脂組成物の硬化物に良好な耐折曲性を付与する点から、２０〜７０質量％が好ましく、３０〜６０質量％が特に好ましい。
【００２５】
（a‐３）オキシラン環とエチレン性不飽和結合を有する化合物は、特に限定されないが、反応性の点から、下記一般式（iiiａ）、（iiiｂ）及び（iiiｃ）
【００２６】
【化２】
0005964608.tif 000003
【００２７】
（式中、Ｒ１、Ｒ３、Ｒ４、Ｒ７およびＲ８は、それぞれ独立して、水素原子又はメチル基を表し、Ｒ２、Ｒ５、Ｒ６およびＲ９は、それぞれ独立して、炭素数１〜２０のアルキレン基を表す。Ｒ２、Ｒ６及びＲ９はメチレン基が好ましく、Ｒ５は炭素数２〜１０のアルキレン基、特にブチレン基が好ましい。）からなる化合物群から選択される少なくとも一種が好ましい。
【００２８】
オキシラン環とエチレン性不飽和結合を有する化合物の含有量（仕込量）は特に限定されないが、その下限値は、感光性を向上させる点から、カルボキシル基含有（メタ）アクリル系樹脂中に、１０質量％が好ましく、２０質量％が特に好ましい。一方、その上限値は、感光時にフィルムへの貼り付きを防止する点から、カルボキシル基含有（メタ）アクリル系樹脂中に、５０質量％が好ましく、４０質量％が特に好ましい。
【００２９】
（a‐４）芳香環を少なくとも１つ含有するリン化合物は、芳香環を少なくとも１つ含み且つリン元素を少なくとも１つ含むものであれば特に限定されないが、カルボキシル基含有（メタ）アクリル系樹脂に難燃性を付与しつつ、塗工した紫外線硬化性透明樹脂組成物が露光の際にフィルムへ貼り付くのを確実に防止する点で、芳香環を複数有する上記リン化合物が好ましく、芳香環を２つ有する上記リン化合物が特に好ましい。上記リン化合物としては、例えば、下記、一般式（ｉ）、一般式（ii）
【００３０】
【化３】
0005964608.tif 000004
【００３１】
（式中、Ｚは置換基を表し、ｌは０〜５の整数、ｍは０〜４の整数である。）で表されるリン化合物が好ましい。
【００３２】
置換基であるＺは、特に限定されないが、アルキル基、アルコキシ基、フェニル基、ハロゲン原子から選択される基が好ましい。Ｚが複数存在する場合には、これらは互いに同一であっても異なっていてもよい。Ｚの数量及び種類にかかわらず、少なくとも１つの芳香環を有する上記リン化合物が、カルボキシル基含有（メタ）アクリル系樹脂の側鎖に付加することで、カルボキシル基含有（メタ）アクリル系樹脂に難燃性を付与しつつ、露光の際に塗工した紫外線硬化性透明樹脂組成物がフィルムへ貼り付くのを防止できる。
【００３３】
芳香環を少なくとも１つ含有するリン化合物には、例えば、９，１０−ジヒドロ−９−オキサ−１０−フォスファフェナントレン−１０−オキシド（一般式（ｉ）のｍ＝０に相当）、ジフェニルフォスフィンオキサイド（一般式（ii）のｌ＝０に相当）等の活性水素を有するホスフィンオキサイド系化合物等を挙げることができる。これらは単独で使用してもよく、２種以上を混合して使用してもよい。
【００３４】
芳香環を少なくとも１つ含有するリン化合物の含有量（仕込量）は特に限定されないが、その下限値は、紫外線硬化性透明樹脂組成物に難燃性を付与する点から、カルボキシル基含有（メタ）アクリル系樹脂中に、１０質量％が好ましく、難燃性をより向上させる点から、２０質量％が特に好ましい。一方、その上限値は、紫外線硬化性透明樹脂組成物の硬化物について機械的強度の低下を抑える点から、カルボキシル基含有（メタ）アクリル系樹脂中に、４０質量％が好ましく、溶解性の点から、３０質量％が特に好ましい。
【００３５】
カルボキシル基含有（メタ）アクリル系樹脂の固形分中におけるリン元素含有率は、紫外線硬化性透明樹脂組成物の使用条件に応じて選択する。例えば、その下限値は、カルボキシル基含有（メタ）アクリル系樹脂に難燃性を確実に付与する点から０．５質量％であり、紫外線硬化性透明樹脂組成物に十分な難燃性を確保する点から１．０質量％が好ましく、紫外線硬化性透明樹脂組成物に難燃性のＵＬ規格であるＶＴＭ‐０を確実に満足させる点から２．０質量％が特に好ましい。また、その上限値は、例えば、紫外線硬化性透明樹脂組成物の硬化物について機械的強度の低下を抑える点から１０質量％であり、機械的強度の低下を確実に抑える点から５．０質量％が好ましく、紫外線硬化性透明樹脂組成物中での相溶性の点から４．０質量％が特に好ましい。
【００３６】
カルボキシル基含有（メタ）アクリル系樹脂の固形分酸価は、エポキシ樹脂との反応を完結させる点から、３０〜１４０ｍｇＫＯＨ／ｇが好ましく、６０〜１３０ｍｇＫＯＨ／ｇが特に好ましい。カルボキシル基含有（メタ）アクリル系樹脂の二重結合当量は、紫外線硬化性と柔軟性の点から、４００〜２５００ｇ／ｍｏｌが好ましく、５００〜１６００ｇ／ｍｏｌが特に好ましい。
【００３７】
カルボキシル基含有（メタ）アクリル系樹脂の数平均分子量は、粘度と塗工性の点から、２０００〜５００００が好ましく、５０００〜２００００が特に好ましい。また、重量平均分子量は、５０００〜１０００００が好ましく、１４０００〜５００００が特に好ましい。
【００３８】
（B）光重合開始剤
光重合開始剤は、一般的に使用されるものであれば特に限定されず、例えば、オキシム系開始剤、ベンゾイン、ベンゾインメチルエーテル、ベンゾインエチルエーテル、ベンゾインイソプロピルエーテル、ベンゾイン‐ｎ‐ブチルエーテル、ベンゾインイソブチルエーテル、アセトフェノン、ジメチルアミノアセトフェノン、２，２‐ジメトキシ‐２‐フェニルアセトフェノン、２，２‐ジエトキシ‐２‐フェニルアセトフェノン、２‐ヒドロキシ‐２‐メチル‐１‐フェニルプロパン‐１‐オン、１‐ヒドロキシシクロヘキシルフェニルケトン、２‐メチル‐１‐〔４‐（メチルチオ）フェニル〕‐２‐モルフォリノ‐プロパン‐１‐オン、４‐（２‐ヒドロキシエトキシ）フェニル‐２‐（ヒドロキシ‐２‐プロピル）ケトン、ベンゾフェノン、ｐ‐フェニルベンゾフェノン、４，４′‐ジエチルアミノベンゾフェノン、ジクロルベンゾフェノン、２‐メチルアントラキノン、２‐エチルアントラキノン、２‐ターシャリーブチルアントラキノン、２‐アミノアントラキノン、２‐メチルチオキサントン、２‐エチルチオキサントン、２‐クロルチオキサントン、２，４‐ジメチルチオキサントン、２，４ジエチルチオキサントン、ベンジルジメチルケタール、アセトフェノンジメチルケタール、Ｐ‐ジメチルアミノ安息香酸エチルエステル等が挙げられる。これらは単独で使用してもよく、２種以上を混合して使用してもよい。
【００３９】
波長３００〜４００ｎｍの紫外光が本発明の紫外線硬化性透明樹脂組成物に照射されると、上記光重合開始剤が紫外線硬化性透明樹脂組成物の光硬化を促進する。光重合開始剤の配合量は、適宜選択可能であり、例えば、カルボキシル基含有（メタ）アクリル系樹脂１００質量部に対して、５〜２０質量部が好ましく、６〜１５質量部が特に好ましい。
【００４０】
（C）希釈剤
希釈剤は、例えば、光重合性モノマーであり、１分子当たり少なくとも２つ以上の重合性二重結合を有する化合物である。（Ａ）成分のカルボキシル基含有（メタ）アクリル系樹脂の光硬化を十分にして、耐酸性、耐熱性、耐アルカリ性などを有する硬化塗膜を得るために使用する。
【００４１】
希釈剤は、上記化合物であれば特に限定されないが、例えば、１，４‐ブタンジオールジ（メタ）アクリレート、１，６‐ヘキサンジオールジ（メタ）アクリレート、ネオペンチルグリコールジ（メタ）アクリレート、ジエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキサイド変性燐酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等が挙げられる。これらは単独で使用してもよく、２種以上を混合して使用してもよい。
【００４２】
希釈剤の配合量は、使用条件に応じて適宜選択可能であり、例えば、カルボキシル基含有（メタ）アクリル系樹脂１００質量部に対して、２〜１００質量部であり、１０〜９０質量部が好ましい。
【００４３】
（D）エポキシ樹脂
エポキシ樹脂は、硬化物の架橋密度を上げるために使用する。（D）成分であるエポキシ樹脂は、後述する（E）成分の（メタ）アクリル化エポキシ樹脂とは異なり、（メタ）アクリル化されていないエポキシ樹脂を意味する。エポキシ樹脂としては、例えば、ビスフェノールＡ型エポキシ樹脂、水添型ビスフェノールＡ型エポキシ樹脂、ノボラック型エポキシ樹脂（フェノールノボラック型エポキシ樹脂、ｏ−クレゾールノボラック型エポキシ樹脂、ｐ−ｔｅｒｔ−ブチルフェノールノボラック型など）、ビスフェノールＦやビスフェノールＳにエピクロルヒドリンを反応させて得られたビスフェノールＦ型やビスフェノールＳ型エポキシ樹脂、さらにシクロヘキセンオキシド基、トリシクロデカンオキシド基、シクロペンテンオキシド基などを有する脂環式エポキシ樹脂、トリス（２，３−エポキシプロピル）イソシアヌレート、トリグリシジルトリス（２−ヒドロキシエチル）イソシアヌレート等のトリアジン環を有するトリグリシジルイソシアヌレート、ジシクロペンタジエン型エポキシ樹脂、アダマンタン型エポキシ樹脂を挙げることができる。
【００４４】
エポキシ樹脂の配合量は、使用条件に応じて適宜選択可能であり、例えば、カルボキシル基含有（メタ）アクリル系樹脂１００質量部に対して、１０〜５０質量部である。
【００４５】
本発明の紫外線硬化性透明樹脂組成物では、上記（A）〜（D）の各成分に加えて、適宜、（E）（メタ）アクリル化エポキシ樹脂、（F）（メタ）アクリル化ウレタン樹脂を配合してもよい。
【００４６】
（E）（メタ）アクリル化エポキシ樹脂
（メタ）アクリル化エポキシ樹脂は、１分子中に２個以上のエポキシ基を有するエポキシ樹脂に対して、（メタ）アクリル酸をエステル化反応させて得られる部分エステル化エポキシ（メタ）アクリレートである。（メタ）アクリル化エポキシ樹脂は、紫外線照射によりラジカル重合し得る（メタ）アクリル基を有している。よって、本発明の紫外線硬化性透明樹脂組成物に（メタ）アクリル化エポキシ樹脂を配合すると、紫外線照射により（メタ）アクリル化エポキシ樹脂同士が架橋反応して、硬化物の架橋密度が上がり硬化性がより向上するとともに、硬化物の柔軟性が向上してより良好な耐折曲性を付与することができる。
【００４７】
（メタ）アクリル化エポキシ樹脂は、特に限定されないが、１分子中に少なくとも２個以上のエポキシ基を有するエポキシ樹脂に対して、そのエポキシ樹脂のエポキシ基に対して５０〜１００％当量の（メタ）アクリル酸をエステル化反応させて得られる（メタ）アクリル化エポキシ樹脂が好ましく、８０〜１００％当量の（メタ）アクリル酸をエステル化反応させて得られる（メタ）アクリル化エポキシ樹脂が特に好ましい。
【００４８】
（メタ）アクリル化エポキシ樹脂の合成原料であるエポキシ樹脂としては、例えば、ビスフェノールＡ型エポキシ樹脂（ビスフェノールＡ型液状エポキシ樹脂、ビスフェノールＡ型変性柔軟性エポキシ樹脂、核水添ビスフェノールＡ型液状エポキシ樹脂など）、ノボラック型エポキシ樹脂（フェノールノボラック型エポキシ樹脂、ｏ−クレゾールノボラック型エポキシ樹脂、ｐ−ｔｅｒｔ−ブチルフェノールノボラック型など）、ビスフェノールＦやビスフェノールＳにエピクロルヒドリンを反応させて得られたビスフェノールＦ型やビスフェノールＳ型エポキシ樹脂、さらにシクロヘキセンオキシド基、トリシクロデカンオキシド基、シクロペンテンオキシド基などを有する脂環式エポキシ樹脂、トリス（２，３−エポキシプロピル）イソシアヌレート、トリグリシジルトリス（２−ヒドロキシエチル）イソシアヌレート等のトリアジン環を有するトリグリシジルイソシアヌレート、ジシクロペンタジエン型エポキシ樹脂、アダマンタン型エポキシ樹脂を挙げることができる。これらのうち、耐折曲性の点からビスフェノールＡ型エポキシ樹脂が好ましい。これらの化合物は単独で使用してもよく、２種以上混合して使用してもよい。
【００４９】
（メタ）アクリル化エポキシ樹脂の配合量は、使用条件に応じて適宜選択可能であり、カルボキシル基含有（メタ）アクリル系樹脂１００質量部に対して、十分な硬化性と耐折曲性を付与する点から、例えば、１〜７５質量部が好ましく、３〜５０質量部が特に好ましい。
【００５０】
（F）（メタ）アクリル化ウレタン樹脂
（F）（メタ）アクリル化ウレタン樹脂は、ウレタン樹脂に（メタ）アクリル酸を反応させて得られるウレタン（メタ）アクリレートであればよく、特定の化合物に限定されない。（メタ）アクリル化ウレタン樹脂が紫外線硬化性透明樹脂組成物に含まれると、伸び性と耐折曲性とに優れた硬化塗膜を形成できるので、例えば、配線基板、特にフレキシブル配線板への適用に有効である。
【００５１】
ウレタン樹脂は、１分子中に２つ以上のイソシアネート基を有する化合物と１分子中に２つ以上のヒドロキシル基を有するポリオール化合物を反応させて得られるものである。
【００５２】
１分子中に２つ以上のイソシアネート基を有する化合物は、特に限定されず、例えば、ヘキサメチレンジイソシアネアート（ＨＤＩ）、イソホロンジイソシアネート（ＩＰＤＩ）、メチレンジイソシアネート（ＭＤＩ）、メチレンビスシクロヘキシルイソシアネート、トリメチルヘキサメチルジイソシアネート、ヘキサメチルアミンジイソシアネート、メチレンビスシクロヘキシルイソシアネート、トルエンジイソシアネート、１，２−ジフェニルエタンジイソシアネート、１，３−ジフェニルプロパンジイソシアネート、ジフェニルメタンジイソシアネート、ジシクロヘキシルメチルジイソシアネートなどのジイソシアネートが挙げられる。これらの化合物は単独で使用してもよく、２種以上混合して使用してもよい。
【００５３】
１分子中に２つ以上のヒドロキシル基を有するポリオール化合物は、特に限定されず、例えば、エチレングリコール、プロピレングリコール、トリメチレングリコール、１，４−ブチレングリコール、１，３−ブチレングリコール、１，２−ブチレングリコール、１，５−ペンタンジオール、３−メチル−１，５−ペンタンジオール、２，２−ジメチル−１，３−プロパンジオール、ネオペンチルグリコール、１，６−ヘキサンジオール、２，２−ジエチル−１，３−プロパンジオール、３，３−ジメチロールヘプタン、２−エチル−２−ブチル−１，３−プロパンジオール、１，１２−ドデカンジオール、１，１８−オクタデカンジオールなどのＣ2−Ｃ22アルカンジオールや、２−ブテン−１，４−ジオール、２，６−ジメチル−１−オクテン−３，８−ジオールなどのアルケンジオール等の脂肪族ジオール；１，４−シクロヘキサンジオール、１，４−シクロヘキサンジメタノール等の脂環族ジオール；グリセリン、２−メチル−２−ヒドロキシメチル−１，３−プロパンジオール、２，４−ジヒドロキシ−３−ヒドロキシメチルペンタン、１，２，６−ヘキサントリオール、トリメチロールエタン、トリメチロールプロパン、２−メチル−２−ヒドロキシメチル−１，３−プロパンジオール、２，４−ジヒドロキシ−３−（ヒドロキシメチル）ペンタン、２，２−ビス（ヒドロキシメチル）−３−ブタノール等の脂肪族トリオール；テトラメチロールメタン、ペンタエリスリトール、ジペンタエリスリトール、キシリトール等の水酸基を４つ以上有するポリオールなどが挙げられる。これらの化合物は単独で使用してもよく、２種以上混合して使用してもよい。
【００５４】
（メタ）アクリル化ウレタン樹脂として市販されているものには、例えば、日本合成化学（株）の「紫光ＵＶ−１４００Ｂ」、「紫光ＵＶ−１７００Ｂ」、「紫光ＵＶ−６３００Ｂ」、「紫光ＵＶ−７５１０Ｂ」、「紫光ＵＶ−７６００Ｂ」、「紫光ＵＶ−７６０５Ｂ」、「紫光ＵＶ−７６１０Ｂ」、「紫光ＵＶ−７６２０ＥＡ」、「紫光ＵＶ−７６３０Ｂ」及び「紫光ＵＶ−７６４０Ｂ」、根上工業（株）の「アートレジンＵＮ−９０００Ｈ」、「アートレジンＵＮ−３３２０ＨＡ」、「アートレジンＵＮ−３３２０ＨＣ」、「アートレジンＵＮ−３３２０ＨＳ」及び「アートレジンＵＮ−９０１Ｔ」、新中村化学工業（株）の「ＮＫオリゴＵ−４ＨＡ」、「ＮＫオリゴＵ−６ＨＡ」、「ＮＫオリゴＵ−６ＬＰＡ」、「ＮＫオリゴＵ−１５ＨＡ」、「ＮＫオリゴＵＡ−３２Ｐ」、「ＮＫオリゴＵ−３２４Ａ」及び「ＮＫオリゴＵ−６Ｈ」、ダイセル・サイテック（株）の「ＥＢＥＣＲＹＬ１２０４」、「ＥＢＥＣＲＹＬ１２０５」、「ＥＢＥＣＲＹＬ２１５」、「ＥＢＥＣＲＹＬ２３０」、「ＥＢＥＣＲＹＬ２４４」、「ＥＢＥＣＲＹＬ２４５」、「ＥＢＥＣＲＹＬ２６４」、「ＥＢＥＣＲＹＬ２６５」、「ＥＢＥＣＲＹＬ１２８０」、「ＥＢＥＣＲＹＬ２８５」、「ＥＢＥＣＲＹＬ８２００」、「ＥＢＥＣＲＹＬ８４０５」、「ＥＢＥＣＲＹＬ８４１１」、「ＥＢＥＣＲＹＬ８８０４」、「ＥＢＥＣＲＹＬ９２７０」、「ＫＲＭ７７３５」、「ＫＲＭ８２９６」、「ＥＢＥＣＲＹＬ１２９０」、「ＥＢＥＣＲＹＬ１２９０Ｋ」、「ＥＢＥＣＲＹＬ５１２９」、「ＥＢＥＣＲＹＬ２１０」、「ＥＢＥＣＲＹＬ２２０」、「ＥＢＥＣＲＹＬ２８４」、「ＥＢＥＣＲＹＬ８２１０」、「ＥＢＥＣＲＹＬ８４０２」及び「ＥＢＥＣＲＹＬ９２６０」、日本化薬（株）の「ＵＸ−２２０１」、「ＵＸ−２３０１」、「ＵＸ−３２０４」、「ＵＸ−３３０１」、「ＵＸ−４１０１」、「ＵＸ−０９３７」、「ＵＸ−５０００」、「ＵＸ−５００１」、「ＵＸ−５００２」、荒川化学工業（株）の「ビームセット５７５」、東亞合成（株）の「Ｍ−３１３」、「Ｍ−３１５」及び「Ｍ−１２００」、共栄社化学（株）の「ＡＨ‐６００」などが挙げられる。
【００５５】
（メタ）アクリル化ウレタン樹脂の骨格は特に限定されないが、（メタ）アクリル官能基数が多いものは硬化収縮し、伸び性が低下する可能性があるので、１分子中の（メタ）アクリル官能基数は２〜４が好ましい。また、重量平均分子量は、その値が小さいと、露光の際にアートワークフィルムの基板への付着が生じ易く、目的とする硬化塗膜が得られ難くなるので、その下限値は１５００が好ましく、重量平均分子量が大きいと耐折曲性が低下する傾向にあるので、その上限値は３０００が好ましい。
【００５６】
（メタ）アクリル化ウレタン樹脂の配合量は、使用条件に応じて適宜選択可能であり、例えば、カルボキシル基含有（メタ）アクリル系樹脂１００質量部に対して１〜４０質量部であり、高伸び性と耐折曲性とのバランスに優れる点から２〜２５質量部が好ましい。なお、耐折曲性に優れた硬化塗膜を得るために、上記（メタ）アクリル化エポキシ樹脂とともに（メタ）アクリル化ウレタン樹脂を配合してもよい。
【００５７】
本発明の紫外線硬化性透明樹脂組成物には、上記した（A）〜（F）の各成分の他に、さらに、必要に応じて、リン化合物や、種々の添加成分、例えば、各種添加剤、溶剤などを含有させることができる。また、本発明の紫外線硬化性透明樹脂組成物には、透明性が損なわれるのを防止するために、着色剤は配合されていないが、所望の色に着色する場合には、適宜、着色顔料等の着色剤を配合してもよい。
【００５８】
本発明の紫外線硬化性透明樹脂組成物には、上記の通り、難燃性が付与されているが、難燃性を補充して、より難燃性を向上させるために、透明性と耐折曲性が損なわれない配合量の範囲でリン化合物を添加してもよい。
【００５９】
リン化合物には、例えば、トリス（クロロエチル）ホスフェート、トリス（２，３−ジクロロプロピル）ホスフェート、トリス（２−クロロプロピル）ホスフェート、トリス（２，３−ブロモプロピル）ホスフェート、トリス（ブロモクロロプロピル）ホスフェート、２，３−ジブロモプロピル−２，３−クロロプロピルホスフェート、トリス（トリブロモフェニル）ホスフェート、トリス（ジブロモフェニル）ホスフェート、トリス（トリブロモネオペンチル）ホスフェートなどの含ハロゲン系リン酸エステル；トリメチルホスフェート、トリエチルホスフェート、トリブチルホスフェート、トリオクチルホスフェート、トリブトキシエチルホスフェート、トリアリルホスフィンなどのノンハロゲン系脂肪族リン酸エステル；トリフェニルホスフェート、クレジルジフェニルホスフェート、ジクレジルフェニルホスフェート、トリクレジルホスフェート、トリキシレニルホスフェート、キシレニルジフェニルホスフェート、トリス（イソプロピルフェニル）ホスフェート、イソプロピルフェニルジフェニルホスフェート、ジイソプロピルフェニルフェニルホスフェート、トリス（トリメチルフェニル）ホスフェート、トリス（ｔ−ブチルフェニル）ホスフェート、ヒドロキシフェニルジフェニルホスフェート、オクチルジフェニルホスフェート、３−グリシジルオキシプロピレンジフェニルホスフィンオキシド、３−グリシジルオキシジフェニルホスフィンオキシド、ジフェニルビニルホスフィンオキシド、２−（９，１０−ジヒドロ−９−オキサ−１０−オキサイド−１０−ホスファフェナントレン−１０−イル）メチルコハク酸ビス−（２−ヒドロキシエチル）−エステル重合物などのノンハロゲン系芳香族リン酸エステル；トリスジエチルホスフィン酸アルミニウム、トリスメチルエチルホスフィン酸アルミニウム、トリスジフェニルホスフィン酸アルミニウム、ビスジエチルホスフィン酸亜鉛、ビスメチルエチルホスフィン酸亜鉛、ビスジフェニルホスフィン酸亜鉛、ビスジエチルホスフィン酸チタニル、テトラキスジエチルホスフィン酸チタン、ビスメチルエチルホスフィン酸チタニル、テトラキスメチルエチルホスフィン酸チタン、ビスジフェニルホスフィン酸チタニル、テトラキスジフェニルホスフィン酸チタンなどのホスフィン酸の金属塩等が挙げられる。
【００６０】
リン化合物としてリン酸エステルを用いる場合、リン化合物の配合量の上限値は、カルボキシル基含有（メタ）アクリル系樹脂１００質量部に対して、透明性が損なわれるのを防止する点から１２質量部であり、透明性と耐折曲性の低下を確実に抑える点から１０質量部が好ましい。一方、リン化合物としてホスフィン酸の金属塩を用いる場合、その配合量の上限値は、カルボキシル基含有（メタ）アクリル系樹脂１００質量部に対して、透明性が損なわれるのを防止する点から１０質量部であり、透明性と耐折曲性の低下を確実に抑える点から８質量部が好ましい。
【００６１】
各種添加剤には、ビニル系重合物が主成分の消泡剤、アクリルポリマーが主成分の消泡剤、ポリエーテル変性ポリジメチルシロキサンとポリエーテルとの混合物が主成分のレベリング剤などが挙げられる。
【００６２】
溶剤は、紫外線硬化性透明樹脂組成物の粘度や乾燥性を調節するために使用するものである。溶剤としては、例えば、メチルエチルケトン、シクロヘキサノン等のケトン類、トルエン、キシレン等の芳香族炭化水素類、メタノール、イソプロパノール、シクロヘキサノール、などのアルコール類、シクロヘキサン、メチルシクロヘキサン等の脂環式炭化水素類、石油エーテル、石油ナフサ等の石油系溶剤類、セロソルブ、ブチルセロソルブ等のセロソルブ類、カルビトール、ブチルカルビトール等のカルビトール類、酢酸エチル、酢酸ブチル、セロソルブアセテート、ブチルセロソルブアセテート、カルビトールアセテート、ジエチレングリコールモノエチルエーテルアセテート、ブチルカルビトールアセテート等の酢酸エステル類等を挙げることができる。溶剤を用いる場合の配合量は、カルボキシル基含有（メタ）アクリル系樹脂１００重量部に対して、１〜５００重量部が好ましい。
【００６３】
着色剤は、透明性を失うものでなければ、特に限定されず使用可能であり、白色、黒色、青色、黄色等に着色する場合には、それに応じて、白色着色剤、黒色着色剤、青色着色剤、黄色着色剤等を配合してよい。
【００６４】
上記した本発明の紫外線硬化性透明樹脂組成物の製造方法は、特定の方法に限定されないが、例えば、上記成分（Ａ）〜（D）および必要に応じてその他の成分を所定割合で配合後、室温にて、三本ロール、ボールミル、サンドミル等の混練手段、またはスーパーミキサー、プラネタリーミキサー等の攪拌手段により混練または混合して製造することができる。また、前記混練または混合の前に、必要に応じて、予備混練または予備混合してもよい。
【００６５】
次に、上記した本発明の紫外線硬化性透明樹脂組成物の塗工方法について説明する。ここでは、フレキシブル基板上に本発明の紫外線硬化性透明樹脂組成物を塗工して皮膜を形成する方法、より具体的には、銅箔をエッチングして形成した回路パターンを有するフレキシブル配線板上に、本発明の紫外線硬化性透明樹脂組成物を塗工して、絶縁膜を形成する方法を例にとって説明する。銅箔をエッチングして形成した回路パターンを有するフレキシブル配線板上に、上記のように製造した紫外線硬化性透明樹脂組成物をスクリーン印刷法、スプレーコート法等の方法を用いて所望の厚さに塗布する。次に、紫外線硬化性透明樹脂組成物に溶剤を配合している場合には、溶剤を揮散させるために６０〜８０℃程度の温度で１５〜６０分間程度加熱する予備乾燥を行い、紫外線硬化性透明樹脂組成物から溶剤を揮発させて塗膜の表面をタックフリーの状態にする。
【００６６】
その後、塗布した紫外線硬化性透明樹脂組成物上に、前記回路パターンのランド以外を透光性にしたパターンを有するネガフィルムを密着させ、その上から紫外線を照射させる。そして、前記ランドに対応する非露光領域を希アルカリ水溶液で除去することにより塗膜を現像する。現像方法には、例えば、スプレー法、シャワー法等、公知の方法が適宜使用可能である。使用される希アルカリ水溶液としては、例えば、０．５〜５％の炭酸ナトリウム水溶液が挙げられる。現像後、１３０〜１７０℃の熱風循環式の乾燥機等で２０〜８０分間キュアを行うことにより、フレキシブル配線板上に目的とする絶縁膜を形成させることができる。
【実施例】
【００６７】
次に、本発明の実施例を説明するが、本発明はその趣旨を超えない限り、これらの例に限定されるものではない。
【００６８】
（A）カルボキシル基含有（メタ）アクリル系樹脂について
物性測定条件
１．固形分中におけるリン元素含有率は、原料である各成分の配合量の理論値から算出した。固形分酸価は、まず、（A）カルボキシル基含有（メタ）アクリル系樹脂の固形分酸価を、アルカリ中和滴定に基づくフェノールフタレイン変色法により測定し、その後、（A）カルボキシル基含有（メタ）アクリル系樹脂を１５０℃で２時間乾燥させ、乾燥前後の質量比から求めた固形分比率を乗じることによって算出した。二重結合当量は、（A）カルボキシル基含有（メタ）アクリル系樹脂の固形分質量（ｇ）／オキシラン環とエチレン性不飽和結合を有する化合物のモル数（ｇ／ｍｏｌ）により算出した。
２．重量平均分子量は、以下のように測定した。
東ソー社製ＧＰＣ装置を用いて測定した。測定条件は下記の通り。
カラム：TSK gel（東ソー社製、「SuperH4000」、「SuperHZ2500」）
検出器：示差屈折
展開溶媒：テトラヒドロフラン
溶質濃度：１０ｍｇ／ｍｌ
標準物質：標準ポリスチレン（VARIAN社製、「EASICAL  PS-2」（単分散試料））
流速：０．３ｍｌ／ｍｉｎ
温度：４０℃
【００６９】
（A）カルボキシル基含有（メタ）アクリル系樹脂の合成例（A‐１）〜（A‐３）及び比較樹脂の比較合成例（A‐４）の合成を、表１を用いながら説明する。
【００７０】
合成例１
撹拌機、温度計、還流冷却管、滴下ロート、窒素または空気導入管を備えた１リットルセパラブルフラスコに、ジプロピレングリコールモノメチルエーテル（三洋化成品社製ＤＰＭ）５５０ｇを仕込み、窒素雰囲気下１００℃に昇温後、メタクリル酸（「a‐１」成分に相当）１２０ｇ、フェノキシエチルメタクリレート（「a‐２」成分に相当）２０ｇ、２-ヒドロキシエチルメタクリレート「a‐２」成分に相当）３０ｇ、イソボルニルメタクリレート（「a‐２」成分に相当）３０ｇ、及びジメチル2,2’‐アゾビス（２−メチルプロピオネート）（和光純薬社製V-601）２０ｇを混合した溶液を３時間かけて滴下し、滴下後３時間窒素雰囲気下で反応を続けて熟成させた。次に、空気雰囲気下で４-ヒドロキシブチルアクリレートグリシジルエーテル（「a‐３」成分に相当）（日本化成（株）製（4HBAGE））１５０ｇ、トリフェニルホスフィン１．０ｇ、メトキシフェノール０．３ｇを加えて１１０℃で８時間反応させた。さらに、９，１０−ジヒドロ−９−オキサ−１０−フォスファフェナントレン−１０−オキシド（「a‐４」成分に相当）（三光社製（ＨＣＡ））１００ｇを加え、１１０℃で３時間反応させた。これにより、固形分酸価８０．５ｍｇＫＯＨ／ｇ、二重結合当量１５６７．７ｇ／ｍｏｌ、リン元素含有率３．２質量％、重量平均分子量１８０００のカルボキシル基含有（メタ）アクリル系樹脂の溶液（A‐１）を得た。
【００７１】
合成例２
撹拌機、温度計、還流冷却管、滴下ロート、窒素または空気導入管を備えた１リットルセパラブルフラスコに、ジプロピレングリコールモノメチルエーテル（三洋化成品社製ＤＰＭ）５５０ｇを仕込み、窒素雰囲気下１００℃に昇温後、アクリル酸（「a‐１」成分に相当）１３０ｇ、フェノキシエチルメタクリレート（「a‐２」成分に相当）２０ｇ、４-ヒドロキシブチルアクリレート（「a‐２」成分に相当）２０ｇ、イソボルニルメタクリレート（「a‐２」成分に相当）２０ｇ、及びジメチル2,2’‐アゾビス（２−メチルプロピオネート）（和光純薬社製V-601）２０ｇを混合した溶液を３時間かけて滴下し、滴下後３時間窒素雰囲気下で反応を続けて熟成させた。次に、空気雰囲気下で４-ヒドロキシブチルアクリレートグリシジルエーテル（「a‐３」成分に相当）（日本化成（株）製（4HBAGE））１５０ｇ、トリフェニルホスフィン１．０ｇ、メトキシフェノール０．３ｇを加えて１１０℃で８時間反応させた。さらに、ジフェニルフォスフィンオキシド（「a‐４」成分に相当）（片山化学工業（株）製（OX−2））１１０ｇを加え、１１０℃で３時間反応させた。これにより、固形分酸価１３１．６ｍｇＫＯＨ／ｇ、二重結合当量２１９０．４ｇ／ｍｏｌ、リン元素含有率３．７質量％、重量平均分子量１４０００のカルボキシル基含有（メタ）アクリル系樹脂の溶液（A‐２）を得た。
【００７２】
合成例３
撹拌機、温度計、還流冷却管、滴下ロート、窒素または空気導入管を備えた１リットルセパラブルフラスコに、ジプロピレングリコールモノメチルエーテル（三洋化成品社製ＤＰＭ）５５０ｇを仕込み、窒素雰囲気下１００℃に昇温後、メタクリル酸（「a‐１」成分に相当）１３０ｇ、フェノキシエチルメタクリレート（「a‐２」成分に相当）１０ｇ、２-ヒドロキシエチルメタクリレート（「a‐２」成分に相当）２０ｇ、Ｎ-アクリロイルオキシエチルヘキサヒドロフタルイミド（「a‐２」成分に相当）（東亜合成(株)社製M-140）２５ｇ、及びジメチル2,2’‐アゾビス（２−メチルプロピオネート）（和光純薬社製V-601）２０ｇを混合した溶液を３時間かけて滴下し、滴下後３時間窒素雰囲気下で反応を続けて熟成させた。次に、空気雰囲気下でグリシジルメタクリレート（「a‐３」成分に相当）（日油(株)社製ブレンマーGH）８０ｇ、４-ヒドロキシブチルアクリレートグリシジルエーテル（「a‐３」成分に相当）（日本化成社製4HBAGE）９０ｇ、トリフェニルホスフィン１．０ｇ、メトキシフェノール０．３ｇを加えて１１０℃で８時間反応させた。さらに、９，１０−ジヒドロ−９−オキサ−１０−フォスファフェナントレン−１０−オキシド（「a‐４」成分に相当）（三光社製ＨＣＡ）９５ｇを加え、１１０℃で３時間反応させた。これにより、固形分酸価６２．１ｍｇＫＯＨ／ｇ、二重結合当量７８４．６ｇ／ｍｏｌ、リン元素含有率３．０質量％、重量平均分子量２４０００のカルボキシル基含有（メタ）アクリル系樹脂の溶液（A‐３）を得た。
【００７３】
比較合成例
撹拌機、温度計、還流冷却管、滴下ロート、窒素または空気導入管を備えた１リットルセパラブルフラスコに、ジプロピレングリコールモノメチルエーテル（三洋化成品社製ＤＰＭ）５５０ｇを仕込み、窒素雰囲気下１００℃に昇温後、メタクリル酸１１０ｇ、ブチルメタクリレート２５０ｇ、及びジメチル2,2’‐アゾビス（２−メチルプロピオネート）（和光純薬社製V-601）２０ｇを混合した溶液を３時間かけて滴下し、滴下後３時間窒素雰囲気下で反応を続けて熟成させた。次に、空気雰囲気下でグリシジルメタクリレート９０ｇ、トリフェニルホスフィン１．０ｇ、メトキシフェノール０．３ｇを加えて１１０℃で８時間反応させた。これにより、固形分酸価８０．４ｍｇＫＯＨ／ｇ、二重結合当量７１０．０ｇ／ｍｏｌ、重量平均分子量２１０００のカルボキシル基含有（メタ）アクリル系樹脂の溶液（A‐４）を得た。
【００７４】
【表１】
0005964608.tif 000005
【００７５】
実施例１〜２３、比較例１〜４
下記表２に示す各成分を下記表２に示す配合割合にて配合し、３本ロールを用いて室温にて混合分散させて、実施例１〜２３、比較例１〜４にて使用する紫外線硬化性透明樹脂組成物を調製した。なお、下記表２に示す配合量は質量部を表す。
【００７６】
【表２】
0005964608.tif 000006
【００７７】
表２中、比較例で使用したリン元素を有さないカルボキシル基含有紫外線硬化性樹脂は、下記の通りである。
・サイクロマーＰ−ＡＣＡ−Ｚ２５１：ダイセル・サイテック（株）製、不飽和基含有アクリル樹脂。
・ＺＦＲ−１１２２：日本化薬（株）製、アクリル酸エステルオリゴマー（エポキシアクリレートの酸無水物変性物）、ジエチレングリコールモノエチルエーテルアセテート、メチルハイドロキノンの混合物。
【００７８】
上記以外の表２中の各成分は、以下の通りである。
（B）光重合開始剤
・イルガキュア１８４：チバ スペシャルティ ケミカルズ（株）製、１-ヒドロキシ-シクロヘキシル-フェニル-ケトン。
・イルガキュア１１７３：チバ スペシャルティ ケミカルズ（株）製、２-ヒドロキシ-２-メチル-１-フェニル-プロパン-１-オン。
・イルガキュア２５２９：チバ スペシャルティ ケミカルズ（株）製、１-[４-(２-ヒドロキシエトキシ)-フェニル]-２-ヒドロキシ-２-メチル-１-プロパン-１-オン。
（C）希釈剤
・ライトエステル2EG：共栄社化学（株）製、ジエチレングルコールジメタクリレート。
・Ｍ−３０６：東亞合成（株）製、ペンタエリスリトールトリアクリレート。
・ＤＰＨＡ：日本化薬（株）製、ジペンタエリスリトールとアクリル酸の反応物。
（D）エポキシ樹脂
・ＪＥＲ８２８：三菱化学（株）製、ビスフェノールＡ型エポキシ樹脂。
・ＪＥＲ８３７：三菱化学（株）製、ビスフェノールＦ型エポキシ樹脂。
・ＪＥＲ１００３：三菱化学（株）製、ビスフェノールＡ型固形エポキシ樹脂。
【００７９】
（E）（メタ）アクリル化エポキシ樹脂
・EBECRYL ３７０８：ダイセル・サイテック（株）製、エポキシアクリルレートと２−ヒドロキシエチルアクリレートとの混合物。
・Miramer PE１１０：MIWON製、フェニルエポキシアクリレート。
・Miramer PE２５０：MIWON製、ビスフェノールＡ型エポキシジメタクリレート。
（F）（メタ）アクリル化ウレタン樹脂
・EBECRYL ８４０５：ダイセル・サイテック（株）製、ウレタンアクリレート。
・Ｍ‐１２００：東亞合成（株）製、ウレタンアクリレート。
・ＡＨ‐６００：共栄社化学（株）製、フェニルグリシジルエーテルアクリレートヘキサメチレンジイソシアネートウレタンプレポリマー。
【００８０】
リン化合物（難燃剤）  
・ジフェニルビニルホスフィンオキシド：片山化学工業（株）製。
・ＭＥ−Ｐ８：三光（株）製、２−（９，１０−ジヒドロ−９−オキサ−１０−オキサイド−１０−ホスファフェナントレン−１０−イル）メチルコハク酸ビス−（２−ヒドロキシエチル）−エステル重合物。
・エクソリット  ＯＰ  ９３５：クラリアントジャパン（株）製、有機リン酸塩。
添加剤
・ＵＶＸ‐１８９：楠本化学（株）製、ビニル系重合物。
・ポリフロー No．９０：共栄社化学（株）製、アクリルポリマー。
・ＢＹＫ‐３６１Ｎ：ビックケミー・ジャパン（株）製、アクリルポリマー。
・ＢＹＫ‐３０７：ビックケミー・ジャパン（株）製、ポリエーテル変性ポリジメチルシロキサンとポリエーテルの混合物。  
着色顔料
・リオノールブルーＦＧ‐７３５１：東洋インキ（株）製、フタロシアニン化合物。
・クロモフタルイエローＡＧＲ：チバ・スペシャルティ・ケミカルズ（株）製、アントラキノン化合物。
溶剤
・ジエチレングリコールモノエチルエーテルアセテート：神港有機化学工業（株）製。
【００８１】
試験片作成工程
透明ポリイミドフィルム（三菱瓦斯化学（株）製、厚さ３０μｍ）の表面をイソプロピルアルコールで脱脂処理した後、脱脂処理した表面にスクリーン印刷法にて、上記のように調製した紫外線硬化性透明樹脂組成物を塗布した。塗布後、ＢＯＸ炉にて８０℃で２０分（ＢＯＸ炉内２５分）の予備乾燥を行った。予備乾燥後、所定のランド以外を透光性にしたパターンを有するフォトマスクを塗膜上に密着させ、その上から紫外線（波長３００〜４５０ｎｍ）を露光装置（オーク社製ＨＭＷ−６８０ＧＷ）にて１０００ｍＪ／ｃｍ２まで露光した。その後、３０℃の１％炭酸ナトリウム現像液を用いて、０．１ＭＰａ、６０秒の条件にて現像後、ＢＯＸ炉にて１５０℃で６０分（ＢＯＸ炉内７０分）のポストキュアを行ってＰＥＴフィルム上に紫外線硬化性透明樹脂組成物の硬化塗膜を形成した。硬化塗膜のＤＲＹ膜厚は、２０〜２３μｍであった。
【００８２】
評価
（１）ヘイズ（曇価）（％）
透明ポリイミドフィルムに代えて、石英ガラス基板(５０ｍｍ×５０ｍｍ、厚さ１ｍｍ)の表面に、上記試験片作成工程と同様の方法で塗工して硬化塗膜を形成し、試験片とした。この試験片に対してＪＩＳ−Ｋ−７１０５、ＪＩＳ−Ｋ−７１３６に準じて、日立ハイテク社製Ｕ−３３１０分光光度計を用いてヘイズを測定した。  
（２）解像性
ライン幅３０〜１５０μｍのパターンを有するフォトマスクを用いて上記のように作成した硬化塗膜について、ラインとして完全に基板上に残存している最小のライン幅を目視にて確認、評価した。
（３）耐折曲性  
上記試験片作成工程にて作成した試験片について、ハゼ折りにより１８０°折り曲げを数回繰り返して行い、その際の透明な硬化塗膜におけるクラック発生状況を目視及び×２００の光学顕微鏡で観察し、クラックが発生しなかった回数を測定した。
（４）難燃性
透明ポリイミドフィルムに代えて、ポリイミド基板(１５ｍｍ×２５ｍｍ、厚さ２５μｍ)の両表面のそれぞれに、上記試験片作成工程と同様の方法で、ＤＲＹ膜厚２０μｍの硬化塗膜を形成し、試験片とした。この試験片に対して、ＵＬ９４規格に準拠した垂直燃焼試験を行った。評価はＵＬ９４規格に基づいて、ＶＴＭ−０〜燃焼で表した。
（５）絶縁抵抗（Ω）
ＰＥＴフィルムに代えて、櫛形テストパターン（線幅１００μｍ、線間１００μｍ）に、上記試験片作成工程と同様の方法で塗工して硬化塗膜を形成し、試験片とした。この試験片を、温度８５℃、湿度８５％の雰囲気の槽中にて直流５０Ｖ印加して１０００時間放置後、該試験片を槽外に取り出して絶縁抵抗値を測定した。
【００８３】
評価結果を表３に示す。
【００８４】
【表３】
0005964608.tif 000007
【００８５】
上記表３の各実施例と各比較例の結果に示すように、芳香環を少なくとも１つ含有するリン化合物を付加させて得られるカルボキシル基含有（メタ）アクリル系樹脂を用いると、耐折曲性、解像性及び絶縁性を損なうことなく、難燃性を有しつつ、ヘイズの低減した良好な透明性を有する硬化塗膜が得られた。実施例１３〜１５より（メタ）アクリル化エポキシ樹脂、実施例１６〜１８より（メタ）アクリル化ウレタン樹脂を配合すると、それぞれ、透明性を損なうことなく耐折曲性がさらに向上した。また、実施例１〜９、１３〜２３より、難燃剤であるリン化合物を添加しないことで、耐折曲性の低下を確実に防止でき、耐折曲性と透明性がバランスよく向上した。
【００８６】
一方、比較例２〜４より、リン元素を有さないカルボキシル基含有紫外線硬化性樹脂を使用し、難燃剤であるリン化合物を配合すると、難燃性を有するものの、ヘイズが上昇して良好な透明性を得ることができなかった。また、比較例１より、リン元素を有さないカルボキシル基含有紫外線硬化性樹脂を使用し、難燃剤であるリン化合物を配合しないと、透明性を有し耐折曲性の低下を防止できるものの、難燃性を得ることはできなかった。
【産業上の利用可能性】
【００８７】
本発明の紫外線硬化性透明樹脂組成物は、耐折曲性、解像性等の諸特性を損なうことなく、透明性と難燃性に優れた硬化物を形成できるので、例えば、配線基板の絶縁膜やタッチパネル用保護膜の分野で利用価値が高い。